(57)【特許請求の範囲】
【請求項１】
二価フェノール成分と芳香族ジカルボン酸成分から得られるポリアリレー
トであって、芳香族ジカルボン酸成分として（Ａ）２，６−ナフタレンジカルボン酸と（Ｂ）１，４−ナフタレンジカルボン酸とを芳香族ジカルボン酸成分中３０モル％以上含み、前記（Ａ）成分及び（Ｂ）成分がモル比で（Ａ）：（Ｂ）＝１：９９〜９９：１であり、かつ１，１，２，２−テトラクロロエタン中、２５℃、０．１ｇ／ｄｌ濃度で測定したインヘレント粘度が０．４以上であることを特徴とするポリアリレートからなる電子写真感光体のバインダー。
【発明の詳細な説明】
【０００１】
【発明の属する技術分野】
本発明は、耐熱性のポリアリレートに関する。さらに詳しくは、機械的強度に優れかつ耐熱性を有し、有機溶媒に可溶のポリアリレートに関する。
【０００２】
【従来の技術】
二価フェノール類、特に２，２−ビス（４−ヒドロキシフェニル）プロパンの残基とテレフタル酸および／あるいはイソフタル酸の残基とからなるポリアリレートはエンジニアリングプラスチックとして既によく知られている。かかるポリアリレートは耐熱性が高く、衝撃強度に代表される機械的強度や寸法安定性に優れ、加えて透明であるためにその成形品は電気・電子、自動車、機械などの分野に幅広く応用されていることもよく知られている。
【０００３】
近年自動車産業界においては自動車の燃費向上が最大の課題となっており、このため自動車を構成する材料を軽量化することを目的として、比重の高い金属あるいはガラス等の無機材料に替えて低比重のプラスチックを自動車部品に応用する試みが盛んに行われている。たとえば、自動車に搭載されるランプカバーやレンズ類の素材についてもその例外ではなく、ガラスからプラスチックへの代替が進んでいる。従来、この種の部材のうち比較的耐熱性の要求が低い部品にはアクリル樹脂が、やや耐熱要求が高い部品にはポリカーボネートが使用されている。しかし、ヘッドライトレンズ、インナーレンズ、フォグライトレンズあるいは反射板、拡散板などは、前述した軽量化の要求に伴いより一層の薄肉化が求められ、これらアクリル樹脂やポリカーボネートはもとより２，２−ビス（４−ヒドロキシフェニル）プロパンの残基とテレフタル酸および／あるいはイソフタル酸の残基とからなるポリアリレートでも耐熱性が十分でなかった。この様な、事情から耐熱性の高いポリマーが求められている。
また、塗料やワニス等のバインダー樹脂やキャスティングフィルムの様に溶媒に溶解して使用するような場合には、溶媒への溶解性も要求される。
【０００４】
ポリアリレートの耐熱性を向上させる試みとしては、２，２−ビス（４−ヒドロキシフェニル）プロパンに替えて、種々のビスフェノール類を用いるかあるいは共重合したポリアリレートが公知である。例えば英国特許９０１６０５号公報及び、特公平４−５０３２４号公報には、１，１−ジ（４−ヒドロキシフェニル）−１−フェニルエタンの残基とテレフタル酸および／あるいはイソフタル酸の残基とからなるポリアリレートが記載されている。また、特開昭５７−１９２４３２号公報に４，４′−（９Ｈ−フルオレン−９−イリデン）ビスフェノールの残基とテレフタル酸および／あるいはイソフタル酸の残基とからなるポリアリレートが記載されている。さらに特開平２−２３３７２０号公報には、１，１−ビス（４−ヒドロキシフェニル）−３，３，５−トリメチルシクロヘキサンの残基とテレフタル酸および／あるいはイソフタル酸の残基とからなるポリアリレートが記載されている。
【０００５】
また、酸成分をテレフタル酸とイソフタル酸に替えて、耐熱性を向上させようとする試みとしては、特開平６−１２２７５７号公報には、２，７−ナフタレンジカルボン酸残基からなるポリアリレートが、特開平２−２５５７１９号公報には、２，６−および２，７−ナフタレンジカルボン酸残基からなる共重合ポリアリレートが開示されている。
ところで、２，６−および１，４−ナフタレンジカルボン酸残基からなる共重合ポリアリレートは知られておらず、透明性、耐熱性、機械的強度及び溶媒への溶解性等の性質についても未知であった。
【０００６】
【発明が解決しようとする課題】
上記した実状に鑑み、本発明の課題は、透明で耐熱性が高く、しかも機械的強度と溶媒への溶解性にも優れたポリアリレートを提供することにある。
【０００７】
【課題を解決するための手段】
本発明者等は、このような課題を解決するポリアリレートを開発すべく鋭意検討した結果、主鎖中に特定のジカルボン酸残基を導入したポリアリレートは、透明で耐熱性が高く、しかも機械的強度と溶媒への溶解性にも優れることを見いだし、本発明に到達した。
【０００８】
すなわち、本発明の要旨は、二価フェノール成分と芳香族ジカルボン酸成分から得られるポリアリレートであって、芳香族ジカルボン酸成分として（Ａ）２，６−ナフタレンジカルボン酸と（Ｂ）１，４−ナフタレンジカルボン酸とを芳香族ジカルボン酸成分中３０モル％以上含み、前記（Ａ）成分及び（Ｂ）成分がモル比で（Ａ）：（Ｂ）＝１：９９〜９９：１であり、かつ１，１，２，２−テトラクロロエタン中、２５℃、０．１ｇ／ｄｌ濃度で測定したインヘレント粘度が０．４以上であることを特徴とするポリアリレートからなる電子写真感光体のバインダーである。
【０００９】
【発明の実施の形態】
以下、本発明を詳細に説明する。
本発明のポリアリレート樹脂を構成する二価フェノール成分として好ましいものは、ビス（４−ヒドロキシフェニル）メタン、１，１−ビス（４−ヒドロキシフェニル）エタン、ビス（４−メチル−２−ヒドロキシフェニル）メタン、ビス（３，５−ジメチル−４−ヒドロキシフェニル）メタン、１，１−ビス（４−ヒドロキシフェニル）シクロヘキサン、２，２−ビス（４−ヒドロキシフェニル）−４−メチルペンタン、２，２−ビス（４−ヒドロキシフェニル）プロパン、２，２−ビス（３−メチル−４−ヒドロキシフェニル）プロパン、２，２−ビス（３，５−ジメチル−４−ヒドロキシフェニル）プロパン、１，１−ビス（４−ヒドロキシフェニル）−１−フェニルエタン、１，１−ビス（４−ヒドロキシフェニル）−２−エチルヘキサン、２，２−ビス（３−フェニル−４−ヒドロキシフェニル）プロパン、ビス（３−メチル−４−ヒドロキシフェニル）メタン、２，２−ビス（４−ヒドロキシフェニル）ブタン、１，１−ビス（４−ヒドロキシフェニル）−２−メチルプロパン、ビス（４−ヒドロキシフェニル）フェニルメタン、２，２−ビス（４−ヒドロキシフェニル）オクタン、１，１−ビス（３−メチル−４−ヒドロキシフェニル）シクロヘキサン、２，２−ビス（３−アリル−４−ヒドロキシフェニル）プロパン、２，２−ビス（３−イソプロピル−４−ヒドロキシフェニル）プロパン、２，２−ビス（３−ｔｅｒｔ−ブチル−４−ヒドロキシフェニル）プロパン、２，２−ビス（３−ｓｅｃブチル−４−ヒドロキシフェニル）プロパン、１，１−ビス（２−メチル−４−ヒドロキシ−５−ｔｅｒｔ−ブチルフェニル）−２−メチルプロパン、４，４’−〔１，４−フェニレン−ビス（１−メチルエチリデン）〕ビス（３−メチル−４−ヒドロキシフェニル）、１，１−ビス（３−フェニル−４−ヒドロキシフェニル）シクロヘキサン、
【００１０】
ビス（２−ヒドロキシフェニル）メタン、２，４’−メチレンビスフェノール、ビス（３−メチル−４−ヒドロキシフェニル）メタン、１，１−ビス（４−ヒドロキシフェニル）プロパン、１，１−ビス（２−ヒドロキシ−５−メチルフェニル）エタン、１，１−ビス（４−ヒドロキシフェニル）−３−メチル−ブタン、ビス（２−ヒドロキシ−３，５−ジメチルフェニル）メタン、１，１−ビス（４−ヒドロキシフェニル）シクロペンタン、１，１−ビス（３−メチル−４−ヒドロキシフェニル）シクロペンタン、３，３−ビス（４−ヒドロキシフェニル）ペンタン、３，３−ビス（３−メチル−４−ヒドロキシフェニル）ペンタン、３，３−ビス（３，５−ジメチル−４−ヒドロキシフェニル）ペンタン、２，２−ビス（２−ヒドロキシ−３，５−ジメチルフェニル）プロパン、２，２−ビス（４−ヒドロキシフェニル）ノナン、１，１−ビス（３−メチル−４−ヒドロキシフェニル）−１−フェニルエタン、１，１−ビス（３，５−ジメチル−４−ヒドロキシフェニル）シクロヘキサン、２，２−ビス（４−ヒドロキシフェニル）デカン、１，１−ビス（４−ヒドロキシフェニル）デカン、１，１−ビス（２−ヒドロキシ−３−ｔｅｒｔ−ブチル−５−メチルフェニル）メタン、ビス（４−ヒドロキシフェニル）ジフェニルメタン、テルペンジフェノール、１，１−ビス（３−ｔｅｒｔ−ブチル−４−ヒドロキシフェニル）シクロヘキサン、１，１−ビス（２−メチル−４−ヒドロキシ−５−ｔｅｒｔブチルフェニル）−２−メチルプロパン、２，２−ビス（３−シクロヘキシル−４−ヒドロキシフェニル）プロパン、ビス（３，５−ジｔｅｒｔ−ブチル−４−ヒドロキシフェニル）メタン、ビス（３，５−ジｓｅｃブチル−４−ヒドロキシフェニル）メタン、１，１−ビス（３−シクロヘキシル−４−ヒドロキシフェニル）シクロヘキサン、１，１−ビス（２−ヒドロキシ−３，５−ジｔｅｒｔ−ブチルフェニル）エタン、１，１−ビス（３−ノニル−４−ヒドロキシフェニル）メタン、２，２−ビス（３，５−ジｔｅｒｔブチル−４−ヒドロキシフェニル）プロパン、１，１−ビス（２−ヒドロキシ−３，５−ジｔｅｒｔ−ブチル−６−メチルフェニル）メタン、１，１−ビス（３−フェニル−４−ヒドロキシフェニル）−１−フェニルエタン、α，α’−ビス（４−ヒドロキシフェニル）酢酸ブチルエステル、１，１−ビス（３−フルオロ−４−ヒドロキシフェニル）メタン、ビス（２−ヒドロキシ−５−フルオロフェニル）メタン、２，２−ビス（３−フルオロ−４−ヒドロキシフェニル）プロパン、１，１−ビス（３−フルオロ−４−ヒドロキシフェニル）−１−フェニルメタン、１，１−ビス（３−フルオロ−４−ヒドロキシフェニル）−１−（ｐ−フルオロフェニル）メタン、１，１−ビス（４−ヒドロキシフェニル）−１−（ｐ−フルオロフェニル）メタン、２，２−ビス（３−クロロ−４−ヒドロキシ−５−メチルフェニル）プロパン、２，２−ビス（３，５−ジクロロ−４−ヒドロキシフェニル）プロパン、２，２−ビス（３−クロロ−４−ヒドロキシフェニル）プロパン、１，１−ビス（３，５−ジブロモ−４−ヒドロキシフェニル）メタン、２，２−ビス（３，５−ジブロモ−４−ヒドロキシフェニル��プロパン、２，２−ビス（３−ニトロ−４−ヒドロキシフェニル）プロパン、ビス（４−ヒドロキシフェニル）ジメチルシラン、ビス（２，３，５−トリメチル−４−ヒドロキシフェニル）−１−フェニルメタン、２，２−ビス（４−ヒドロキシフェニル）ドデカン、２，２−ビス（３−メチル−４−ヒドロキシフェニル）ドデカン、２，２−ビス（３，５−ジメチル−４−ヒドロキシフェニル）ドデカン、１，１−ビス（３−ｔｅｒｔ−ブチル−４−ヒドロキシフェニル）−１−フェニルエタン、１，１−ビス（３，５−ジｔｅｒｔ−ブチル−４−ヒドロキシフェニル）−１−フェニルエタン、１，１−ビス（２−メチル−４−ヒドロキシ−５−シクロヘキシルフェニル）−２−メチルプロパン、１，１−ビス（２−ヒドロキシ−３，５−ジｔｅｒｔ−ブチルフェニル）エタン、２，２−ビス（４−ヒドロキシフェニル）プロパン酸メチルエステル、２，２−ビス（４−ヒドロキシフェニル）プロパン酸エチルエステル、２，２′，３，３′，５，５′−ヘキサメチル−４，４′−ビフェノール、ビス（２−ヒドロキシフェニル）メタン、２，４′−メチレンビスフェノール、１，２−ビス（４−ヒドロキシフェニル）エタン、２−（４−ヒドロキシフェニル）−２−（２−ヒドロキシフェニル）プロパン、ビス（２−ヒドロキシ−３−アリルフェニル）メタン、１，１−ビス（２−ヒドロキシ−３，５−ジメチルフェニル）−２−メチルプロパン、１，１−ビス（２ーヒドロキシ−５−ｔｅｒｔ−ブチルフェニル）エタン、ビス（２−ヒドロキシ−５−フェニルフェニル）メタン、１，１−ビス（２−メチル−４−ヒドロキシ−５−ｔｅｒｔ−ブチルフェニル）ブタン、ビス（２−メチル−４−ヒドロキシ−５−シクロヘキシルフェニル）メタン、２，２−ビス（４−ヒドロキシフェニル）ペンタデカン、２，２−ビス（３−メチル−４−ヒドロキシフェニル）ペンタデカン、２，２−ビス（３，５−ジメチル−４−ヒドロキシフェニル）ペンタデカン、１，２−ビス（３，５−ジｔｅｒｔ−ブチル−４−ヒドロキシフェニル）エタン、ビス（２−ヒドロキシ−３，５−ジｔｅｒｔ−ブチルフェニル）メタン、２，２−ビス（３−スチリル−４−ヒドロキシフェニル）プロパン、１，１−ビス（４−ヒドロキシフェニル）−１−（ｐ−ニトロフェニル）エタン、
【００１１】
ビス（３，５−ジフルオロ−４−ヒドロキシフェニル）メタン、ビス（３，５−ジフルオロ−４−ヒドロキシフェニル）−１−フェニルメタン、ビス（３，５−ジフルオロ−４−ヒドロキシフェニル）ジフェニルメタン、ビス（３−フルオロ−４−ヒドロキシフェニル）ジフェニルメタン、２，２−ビス（３−クロロ−４−ヒドロキシフェニル）プロパン、１，１−ビス（４−ヒドロキシフェニル）−３，３−ジメチル−５−メチル−シクロヘキサン、１，１−ビス（４−ヒドロキシフェニル）−３，３−ジメチル−５，５−ジメチル−シクロヘキサン、１，１−ビス（４−ヒドロキシフェニル）−３，３−ジメチル−４−メチル−シクロヘキサン、１，１−ビス（４−ヒドロキシフェニル）−３，３−ジメチル−５−エチル−シクロヘキサン、１，１−ビス（４−ヒドロキシフェニル）−３，３−ジメチル−５−メチル−シクロペンタン、１，１−ビス（３，５−ジメチル−４−ヒドロキシフェニル）−３，３−ジメチル−５−メチル−シクロヘキサン、１，１−ビス（３，５−ジフェニル−４−ヒドロキシフェニル）−３，３−ジメチル−５−メチル−シクロヘキサン、１，１−ビス（３−メチル−４−ヒドロキシフェニル）−３，３−ジメチル−５−メチル−シクロヘキサン、１，１−ビス（３−フェニル−４−ヒドロキシフェニル）−３，３−ジメチル−５−メチル−シクロヘキサン、１，１−ビス（３，５−ジクロロ−４−ヒドロキシフェニル）−３，３−ジメチル−５−メチル−シクロヘキサン、１，１−ビス（３，５−ジブロモ−４−ヒドロキシフェニル）−３，３−ジメチル−５−メチル−シクロヘキサン、１，４−ジ（４−ヒドロキシフェニル）−ｐ−メンタン、１，４−ジ（３−メチル−４−ヒドロキシフェニル）−ｐ−メンタン、１，４−ジ（３，５−ジメチル−４−ヒドロキシフェニル）−ｐ−メンタン等のテルペンジフェノール類、
【００１２】
４，４′−ジヒドロキシビフェニル〔４，４′−ビフェノール〕、３，３′−ジメチル−４，４′−ジヒドロキシビフェニル、３，３′−ジクロロ−４，４′−ジヒドロキシビフェニル、３，３′−ジ−ｔｅｒｔ−ブチル−４，４′−ジヒドロキシビフェニル、３，３，５，５′′−テトラメチル−４，４′−ジヒドロキシビフェニル、３，３，５，５′′−テトラクロロ−４，４′−ジヒドロキシビフェニル、２，２′−ジヒドロキシビフェニル、３，３′−ジフルオロ−４，４′−ビフェノール、３，３′，５，５′−テトラフルオロ−４，４′−ビフェノール、４，４′−ジヒドロキシジフェニルエーテル、３，３′−ジメチル−４，４′−ジヒドロキシジフェニルエーテル、３，３′−ジクロロ−４，４′−ジヒドロキシジフェニルエーテル、３，３′−ジ−ｔｅｒｔ−ブチル−４，４′−ジヒドロキシジフェニルエーテル、３，３，５，５′′−テトラメチル−４，４′−ジヒドロキシジフェニルエーテル、３，３，５，５′′−テトラクロロ−４，４′−ジヒドロキシジフェニルエーテル、２，２′−ジヒドロキシジフェニルエーテル、４，４′−ジヒドロキシジフェニルチオエーテル、３，３′−ジメチル−４，４′−ジヒドロキシジフェニルチオエーテル、３，３’−ジクロロ−４，４′−ジヒドロキシジフェニルチオエーテル、３，３′−ジ−ｔｅｒｔ−ブチル−４，４′−ジヒドロキシジフェニルチオエーテル、３，３，５，５′′−テトラメチル−４，４′−ジヒドロキシジフェニルチオエーテル、３，３，５，５′′−テトラクロロ−４，４′−ジヒドロキシジフェニルチオエーテル、２，２′−ジヒドロキシジフェニルチオエーテル、４，４′−ジヒドロキシジフェニルスルフォン、３，３′−ジメチル−４，４′−ジヒドロキシジフェニルスルフォン、３，３′−ジクロロ−４，４′−ジヒドロキシジフェニルスルフォン、３，３’−ジ−ｔ−ブチル−４，４’−ジヒドロキシジフェニルスルフォン、３，３，５，５′′−テトラメチル−４，４′−ジヒドロキシジフェニルスルフォン、３，３，５，５′′−テトラクロロ−４，４′−ジヒドロキシジフェニルスルフォン、２，２′−ジヒドロキシジフェニルスルフォン、４，４′−（ジフェニルメチレン）ビスフェノール、３，３′−ジメチル−４，４′−（ジフェニルメチレン）ビスフェノール、３，３′，５，５′−テトラメチル−４，４′−（ジフェニルメチレン）ビスフェノール、３，３′−ジクロロ−４，４′−（ジフェニルメチレン）ビスフェノール、３，３′−ジフルオロ−４，４′−（ジフェニルメチレン）ビスフェノール、ビスフェノールフローレン、ジ（４−ヒドロキシフェニル）フェニルアミン、ジ（３−メチル−４−ヒドロキシフェニル）フェニルアミン、ジ（３，５−ジメチル−４−ヒドロキシフェニル）フェニルアミン、ジ（３−クロロ−４−ヒドロキシフェニル）フェニルアミン、ジ（３，５−ジクロロ−４−ヒドロキシフェニル）フェニルアミン、２，２−ビス（４−ヒドロキシフェニル）−１，１，１，３，３，３−ヘキサフルオロプロパン、２，２−ビス（３−メチル−４−ヒドロキシフェニル）−１，１，１，３，３，３−ヘキサフルオロプロパン、２，２−ビス（３，５−ジメチル−４−ヒドロキシフェニル）−１，１，１，３，３，３−ヘキサフルオロプロパン、２，２−ビス（３−クロロ−４−ヒドロキシフェニル）−１，１，１，３，３，３−ヘキサフルオロプロパン、２，２−ビス（３，５−ジクロロ−４−ヒドロキシフェニル）−１，１，１，３，３，３−ヘキサフルオロプロパン、２，２−ビス（３−フルオロ−４−ヒドロキシフェニル）−１，１，１，３，３，３−ヘキサフルオロプロパン、２，２−ビス（３，５−ジフルオロ−４−ヒドロキシフェニル）−１，１，１，３，３，３−ヘキサフルオロプロパン、４，４′−ジヒドロキシジフェニルケトン、
【００１３】
３，３′−ジメチル−４，４′−ジヒドロキシジフェニルケトン、３，３′−ジクロロ−４，４′−ジヒドロキシジフェニルケトン、３，３′−ジ−ｔｅｒｔ−ブチル−４，４′−ジヒドロキシジフェニルケトン、３，３，５，５′′−テトラメチル−４，４′−ジヒドロキシジフェニルケトン、３，３，５，５′′−テトラクロロ−４，４′−ジヒドロキシジフェニルケトン、２，２′−ジヒドロキシジフェニルケトン、イサチンビスフェノール、イサチンビスクレゾール、９，９′−ビス（４−ヒドロキシフェニル）フルオレン、９，９′−ビス（３−メチル−４−ヒドロキシフェニル）フルオレン、９，９′−ビス（３，５−ジメチル−４−ヒドロキシフェニル）フルオレン等を例示することができ、これらは２種以上が混合されていてもよい。
【００１４】
また、本発明のポリアリレートを構成する芳香族ジカルボン酸成分としては、（Ａ）２，６−ナフタレンジカルボン酸及び（Ｂ）１，４−ナフタレンジカルボン酸を芳香族ジカルボン酸成分中３０モル％以上、好ましくは４０モル％含むものである。これの成分が３０モル％未満では耐熱性が十分に発揮されないことがある。なお、芳香族ジカルボン酸成分とは、芳香族ジカルボン酸ハライド等の芳香族ジカルボン酸誘導体も含む。
【００１５】
また、（Ａ）２，６−ナフタレンジカルボン酸と（Ｂ）１，４−ナフタレンジカルボン酸との成分はモル比で（Ａ）：（Ｂ）＝１：９９〜９９：１であり、好ましくは（Ａ）：（Ｂ）＝１０：９０〜９０：１０であり、より好ましくは（Ａ）：（Ｂ）＝２０：８０〜７０：３０である。１，４−ナフタレンジカルボン酸（Ｂ）のモル％が９９モル％を超えると溶媒への溶解性が低下することがあり、また１モル％未満では、樹脂の靭性が十分に発揮されない。
【００１６】
上述した、（Ａ）、（Ｂ）成分以外のカルボン酸成分を例示すれば、テレフタル酸、イソフタル酸、５−ｔｅｒｔ−ブチルイソフタル酸、オルトフタル酸、ジフェン酸、４，４′−ジカルボキシジフェニルエーテル、ビス（ｐ−カルボキシフェニル）アルカン、４，４′−ジカルボキシフェニルスルホンが挙げられる。この中でもイソフタル酸およびテレフタル酸またはイソフタル酸とテレフタル酸の混合物が好ましい。
【００１７】
また、本発明のポリアリレートの末端の全部または一部は、一価フェノール化合物、一価アルコールまたはー価カルボン酸で封止されていてもよい。
一価フェノールの具体的な例としては、フェノール、ｏ，ｍ，ｐ−クレゾール、ｏ，ｍ，ｐ−エチルフェノール、ｏ，ｍ，ｐ−プロピルフェノール、ｏ，ｍ，ｐ−ｔｅｒｔ−ブチルフェノール、ペンチルフェノール、ヘキシルフェノール、オクチルフェノール、ノニルフェノール等のアルキルフェノール類やｏ，ｍ，ｐ−フェニルフェノール、ｏ，ｍ，ｐ−クロロフェノール等のハロゲン化フェノール類等が挙げられる。
一価アルコールの具体的な例としてはメタノール、エタノール、ｎ−プロパノール、イソプロパノール、ブタノール、ペンタノール、ヘキサノール、フェネチルアルコール等が挙げられる。
一価カルボン酸の具体的な例としては、酢酸、プロピオン酸、ブタン酸、ペンタン酸、ヘキサン酸、等の脂肪族カルボン酸類、安息香酸、ｏ，ｍ，ｐ−メチル安息香酸、ｏ，ｍ，ｐ−ｔｅｒｔ−ブチル安息香酸、ｏ，ｍ，ｐ−クロロ安息香酸等の芳香族カルボン酸類等が挙げられる。
【００１８】
本発明のポリアリレートは１，１，２，２−テトラクロロエタン中、２５℃、０．１ｇ／ｄｌ濃度で測定したインヘレント粘度が０．４以上である。好ましくは０．４５〜１．４であり、より好ましくは０．５〜１．２である。インヘレント粘度が０．４未満では機械的強度が低くなる傾向にあり、上限については限定されないが、１．２を超えると溶融粘度が高くなり成形性が低下することがある。
【００１９】
本発明のポリアリレートは界面重合法、溶液重合法又は溶融重合法等通常の方法での製造することができる。
例えば、界面重合法においては、重合触媒の共存下で、二価フェノール化合物または二価フェノール化合物を溶解したアルカリ水溶液に、反応に不活性でかつ生成するポリマーを溶解するような溶媒に溶かした前記芳香族ジカルボン酸の酸ハロゲン化物を混合して、２〜５０℃で０．５〜５時間反応させて本発明のポリアリレートを得る。
【００２０】
また、溶液重合法は有機塩基や無機塩基等の酸捕捉剤の存在下で二価フェノール系化合物を反応に不活性でかつ生成するポリマーを溶解するような溶媒に溶解し、芳香族ジカルボン酸ハライドとを添加して５℃〜溶媒の沸点までの温度で少なくとも０．５〜５時間反応させてポリアリレートを得る。
なお、ポリアリレートの製造に用いる芳香族ジカルボン酸ジハライドにおけるハライドとしては、塩素、臭素、ヨウ素が挙げられ、特に塩素が好ましい。
【００２１】
前記界面重合に用いることのできる重合溶媒としては、反応に不活性でかつ水と相溶せず、生成するポリマーを溶かすものであればいかなるものでも使用することができる。好ましいものを列挙すれば、ジクロロメタン、１，２−ジクロロエタン、１，１，２，２−テトラクロロエタン、クロロホルム、１，１，１−トリクロロエタン、四塩化炭素、モノクロロベンゼン、ジクロロベンゼン等の塩素化炭化水素類：ベンゼン、トルエン、キシレン、エチルベンゼン等の芳香族炭化水素：ジエチルエーテル等のエーテル系化合物を挙げることができ、これらの有機溶剤は二種以上を混合して使用することができる。また、前記以外のエーテル類、ケトン類、エステル類、ニトリル類等の水と親和性のある溶媒を、混合溶媒系が水と完全に相溶しない限度内で使用してもよい。
【００２２】
また、界面重合において、反応時に用いるアルカリとしては水酸化ナトリウム、水酸化カリウム等が挙げられる。
また、界面重合に用いられる重合触媒としては、トリメチルアミン、トリエチルアミン、トリ−ｎ−ブチルアミン、トリ−ｎ−プロピルアミン、トリ−イソプロピルアミン、トリヘキシルアミン、トリデシルアミン、Ｎ，Ｎ−ジメチルシクロヘキシルアミン、ピリジン、キノリン、ジメチルアニリン等の第３級アミン類、トリメチルベンジルアンモニウムハライド、テトラメチルベンジルアンモニウムハライド、トリエチルベンジルアンモニウムハライド、トリ−ｎ−ブチルベンジルアンモニウムハライド、テトラ−ｎ−ブチルアンモニウムハライド等の第４級アンモニウム塩等、トリメチルベンジルホスホニウムハライド、テトラメチルベンジルホスホニウムハライド、トリエチルベンジルホスホニウムハライド、トリ−ｎ−ブチルベンジルホスホニウムハライド、テトラ−ｎ−ブチルホスホニウムハライド、トリフェニルベンジルホスホニウムハライド、テトラフェニルホスホニウムハライド等の第４級ホスホニウム塩類、１８−クラウン−６、１８−ベンゾクラウン−６、１８−ジベンゾクラウン−６、１５−クラウン−５等のクラウンエーテル類が挙げられる。
【００２３】
また、前記溶液重合に用いられる塩基としては、水酸化ナトリウム、水酸化カリウム、水酸化カルシウム、水酸化バリウム等の無機塩基性化合物の他に、トリエチルアミンやトリブチルアミン、ピリジン等の第三級アミン類、１，５−ジアザビシクロ〔４．３．０〕ノネン−５（ＤＢＮ）や１，８−ジアザビシクロ〔５．４．０〕ウンデカ−７−エン（ＤＢＵ）等の有機強塩基性化合物が好ましく用いられ、溶媒としては、芳香族ジカルボン酸ジハライドと反応せずに溶解し、芳香族ジヒドロキシル化合物、生成するポリマーを溶かすものであればいかなるものでも使用することができる。これらを例示すれば、ベンゼン、トルエン、キシレン等の芳香族炭化水素化合物、ジクロロメタン、１，２−ジクロロエタン、クロロフォルム、クロロベンゼン、ｏ，ｍ，ｐ−ジクロロベンゼン等のハロゲン化炭化水素類、ジオキサン、テトラヒドロフラン、ジメチルホルムアミド、ジメチルスルフォキシド、ヘキサメチルホスホリルトリアミド、Ｎ−メチルピロリドン、ピリジン等あるいはこれらを適宜混合したものを挙げることができる。
【００２４】
さらに、溶融重合法においては、例えば、ビスフェノール類と芳香族ジカルボン酸のエステルとを反応させる方法、ビスフェノール類のアセチルエステルと芳香族ジカルボン酸とを、エステル交換触媒の存在下で反応させる方法などがある。
【００２５】
なお、本発明のポリアリレート樹脂には、その使用目的に応じてヒンダードフェノール系化合物、亜燐酸系化合物、ヒンダードアミン化合物またはチオエーテル系化合物等の酸化防止剤、着色剤、無機及び有機の充填剤類、炭素繊維、ガラス繊維等の補強剤、滑剤、帯電防止剤等を適宜併用してもよい。
また、本発明のポリアリレートは、従来のポリアリレートと同等の機械的物性を有しながら耐熱性に優れているので、各種成形材料として用いることができる。また溶媒への溶解性にも優れているので、ソルベントキャストフィルム、塗料あるいはワニス等のように溶媒に溶解して用いる用途のものにも利用することができ、例えば電子写真感光体の感光層を形成するバインダー樹脂としても用いることができる。
【００２６】
【実施例】
以下、本発明を実施例にて具体的に説明する。なお、本発明において物性評価に用いた方法は以下のとおりである。
（１）粘度測定
測定は、１，１，２，２−テトラクロロエタンを溶媒として、ポリマーを０．１ｇ／ｄｌの濃度に溶解し２５℃で測定した。
（２）ガラス転移温度
測定は、パーキンエルマー社製ＤＳＣ−７システムを用いて行った。昇温速度２０℃／ｍｉｎ  、２ｎｄスキャンの値をガラス転移温度とした。
（３）塩化メチレン溶解性
得られたポリアリレートを１０重量％の濃度で塩化メチレンに溶解し溶液の状態を目視で観察した。
（４）引張強度
（３）で得られた溶液を用い、厚み約１００μｍの溶媒キャストフィルムを作成した。このフィルムについてＪＩＳ  Ｃ−２３１８に基づいて引張強度を測定した。
【００２７】
実施例１〜６、比較例１〜６
表１に示した二価フェノール０．９８５モル、ｐ−ｔｅｒｔ−ブチルフェノール０．００３モルを、テトラブチルベンジルアンモニウムクロライド０．００７モル、水酸化ナトリウム２．１モルとともに水５．１Ｌに溶解した。ここへ、表１の配合割合にした、芳香族ジカルボン酸クロライド１モルを、塩化メチレン３Ｌに溶解したものを加えた。
３時間撹拌を続けた後、酢酸を加えて反応を停止した後、塩化メチレン相を水で洗浄した。その後、塩化メチレン相を大量のメタノール中に投入しポリマーを沈澱させた。沈澱したポリマーを、濾過・乾燥し耐熱性ポリアリレートが得られた。
得られたポリアリレートについてそれぞれ前述した評価を行った。なお、比較例１および２のポリマーについては溶媒に完溶しなかったが、そのままキャストフィルムを作成した。これらの結果を表１に示す。
【００２８】
【表１】
0003621167.tif 000002
【００２９】
上記実施例および比較例の結果から、以下の事項が判明した。
１）実施例１〜４と比較例３、６との比較、実施例５と比較例４との比較及び実施例６と比較例５との比較から、本発明のポリアリレートは芳香族ジカルボン酸として２，６−ナフタレンジカルボン酸成分と１，４−ナフタレンジカルボン酸成分を特定量以上含むので耐熱性に優れていることが判った。
２）実施例１〜３と比較例１〜２の比較より、本発明のポリアリレートは２，６−ナフタレンジカルボン酸成分と１，４−ナフタレンジカルボン酸成分を共重合することで機械的強度や溶媒への溶解性にも優れていることが判った。
【００３０】
【発明の効果】
本発明のポリアリレートは、従来のポリアリレートと同等の機械的物性を有しながら耐熱性に優れているので、各種成形材料として用いることができる。また溶媒への溶解性にも優れているので、ソルベントキャストフィルム、塗料あるいはワニス等のように溶媒に溶解して用いる用途のものにも利用することができ、例えば電子写真感光体の感光層を形成するバインダー樹脂としても用いることができる。